МАТЕРИАЛ НАПОЛНЕНИЯ КОМПОЗИЦИОННОЙ СТРУКТУРЫ

1. Твердая композиции сшиваемой смолы, которая пластична при комнатной температуре, содержащая:
- (А) сшиваемую смолу, которая является жидкой при температуре от 60 до 80°С;
- (В) при необходимости сшивающий агент; и
- (С) добавки, которые включают:
- (C1) твердый металлический наполнитель в порошковой форме;
- (С2)термопласт;
- (С3) при необходимости удлинитель цепи, который может реагировать со смолой (А);
- (С4) необязательно органические или неорганические неметаллические частицы или волокна; причем указанные добавки (С) составляют от 20 до 55 масс. % композиции, предпочтительно от 30 до 50 масс. %, более предпочтительно от 40 до 50 масс. %.
2. Композиция по п. 1, которая в случае, когда сшивающий агент (В) присутствует, содержит по массе в расчете на общую массу композиции:
- от 44 до 71% сшиваемой смолы (А), предпочтительно от 47 до 63%, более предпочтительно от 46 до 54%;
- от 1 до 9% сшивающего агента (В), предпочтительно от 3 до 7%, более предпочтительно от 4 до 6%; и
- от 20 до 55% добавок (С), предпочтительно от 30 до 50%, более предпочтительно от 40 до 50%.
3. Композиция по п. 1, в которой, в случае когда удлинитель цепи (С3) присутствует, добавки (С) включают по массе в расчете на общую массу композиции:
- от 14 до 35% металлического наполнителя (C1), предпочтительно от 21 до 30%, более предпочтительно от 23 до 29%;
- от 5 до 17% термопласта (С2), предпочтительно от 7 до 15%, более предпочтительно от 8 до 14%;
- от 1 до 13% удлинителя цепи (С3), который может реагировать со смолой (А), предпочтительно от 2 до 10%, более предпочтительно от 3 до 8%;
- от 0 до 10% органических или неорганических неметаллических частиц или волокон (С4), предпочтительно от 0 и 6%, более предпочтительно от 0 до 5%.
4. Композиция по п. 2, в которой, в случае когда удлинитель цепи (С3) присутствует, добавки (С) включают по массе в расчете на общую массу композиции:
- от 14 до 35% металлического наполнителя (C1), предпочтительно от 21 до 30%, более предпочтительно от 23 до 29%;
- от 5 до 17% термопласта (С2), предпочтительно от 7 до 15%, более предпочтительно от 8 до 14%;
- от 1 до 13% удлинителя цепи (С3), который может реагировать со смолой (А), предпочтительно от 2 до 10%, более предпочтительно от 3 до 8%;
- от 0 до 10% органических или неорганических неметаллических частиц или волокон (С4), предпочтительно от 0 и 6%, более предпочтительно от 0 до 5%.
5. Композиция по любому из пп. 1-4, в которой сшиваемая смола (А) представляет собой эпоксидную смолу, и в которой сшивающий агент (В) и удлинитель цепи (С3) присутствуют.
6. Композиция по п. 5, в которой удлинитель цепи (С3), который может реагировать со смолой (А), выбран из бисфенола А или дигидроксинафталина, предпочтительно дигидроксинафталина.
7. Композиция по любому из пп. 1-4, в которой твердый металлический наполнитель выбран из порошков алюминия, цинка, меди, железа, серебра или титана, их оксидов или гидроксидов и их смесей, и предпочтительно представляет собой алюминиевый порошок.
8. Композиция по п. 5, в которой твердый металлический наполнитель выбран из порошков алюминия, цинка, меди, железа, серебра или титана, их оксидов или гидроксидов и их смесей, и предпочтительно представляет собой алюминиевый порошок.
9. Композиция по п. 6, в которой твердый металлический наполнитель выбран из порошков алюминия, цинка, меди, железа, серебра или титана, их оксидов или гидроксидов и их смесей, и предпочтительно представляет собой алюминиевый порошок.
10. Композиция по любому из пп. 1-4, в которой термопласт (С2) представляет собой простой полиэфиросульфон.
11. Композиция по любому из пп. 1-4, в которой присутствуют органические или неорганические минеральные немеметаллические частицы или волокна (С4) и они выбраны из коротких углеродных волокон, стеклянных сфер, шариков диоксида кремния и их смеси, и они предпочтительно представляют собой смесь коротких углеродных волокон и шариков диоксида кремния.
12. Композиция по любому из пп. 1-4, вязкость которой, измеренная при 80°С на реометре с плоско-параллельным зазором при напряжении 10%, частоте 10 рад/с и зазоре 1000 мкм, составляет от 200 до 2000 Па⋅с.
13. Композиция по п. 5, вязкость которой, измеренная при 80°С на реометре с
плоско-параллельным зазором при напряжении 10%, частоте 10 рад/с и зазоре 1000 мкм, составляет от 200 до 2000 Па⋅с.
14. Композиция по п. 6, вязкость которой, измеренная при 80°С на реометре с плоско-параллельным зазором при напряжении 10%, частоте 10 рад/с и зазоре 1000 мкм, составляет от 200 до 2000 Па⋅с.
15. Композиция по п. 7, вязкость которой, измеренная при 80°С на реометре с плоско-параллельным зазором при напряжении 10%, частоте 10 рад/с и зазоре 1000 мкм, составляет от 200 до 2000 Па⋅с.
16. Композиция по п. 8, вязкость которой, измеренная при 80°С на реометре с плоско-параллельным зазором при напряжении 10%, частоте 10 рад/с и зазоре 1000 мкм, составляет от 200 до 2000 Па⋅с.
17. Композиция по п. 9, вязкость которой, измеренная при 80°С на реометре с плоско-параллельным зазором при напряжении 10%, частоте 10 рад/с и зазоре 1000 мкм, составляет от 200 до 2000 Па⋅с.
2
18. Композиция по любому из пп. которая находится в форме стержня с поперечным сечением от 9 до 22 мм, причем поперечное сечение предпочтительно имеет форму равностороннего треугольника или прямоугольного равнобедренного треугольника.
2
19. Композиция по п. 7, которая находится в форме стержня с поперечным сечением от 9 до 22 мм, причем поперечное сечение предпочтительно имеет форму равностороннего треугольника или прямоугольного равнобедренного треугольника.
2
20. Композиция по п. 12, которая находится в форме стержня с поперечным сечением от 9 до 22 мм, причем поперечное сечение предпочтительно имеет форму равностороннего треугольника или прямоугольного равнобедренного треугольника.
21. Сшитая композиция, которая получена сшивкой композиции по любому из пп. 1-20.
22. Применение композиции по любому из пп. 1-20 для заполнения пустых пространств структуры из композиционного материала, предпочтительно пространств в форме шляпки гвоздя или полушляпки гвоздя структур из композиционного материала подкрепленных или самоподкрепленных панелей.
23. Применение по п. 22, в котором сшиваемая смола и необязательный сшивающий агент структуры из композиционного материала идентичны сшиваемой смоле (А) и необязательному сшивающему агенту (В) композиции по любому из пп. 1-20.
24. Структура из композиционного материала, включающая сшитую композицию по п. 21, причем указанная структура из композиционного материала предпочтительно
представляет собой структуру из композиционного материала самоподкрепленных панелей.
25. Способ производства структуры из композиционного материала по п. 24, который включает следующие стадии:
- введение композиции по любому из пп. 1-20 в пространства, подлежащие заполнению, структуры из композиционного материала, предпочтительно в пространстве в форме шляпки гвоздя или полушляпки гвоздя структуры из композиционного материала подкрепленных или самоподкрепленных панелей,
- одновременная сшивка смолы (А) введенной композиции, необязательно с сшивающим агентом (В) и удлинителем цепи (С3), и смолы структуры из композиционного материала,
- получение структуры из композиционного материала, пространства которой заполнены.